(57)【要約】  クロロプレン系ゴム１００質量部と、下記一般式（１）で表される硫黄系化合物０．５〜５．０質量部と、下記一般式（２）で表されるキサントゲンジスルフィド化合物０質量部を超えて２．０質量部以下と、を含有する、クロロプレンゴム組成物。    【化１】2020095960.tif 000010［式中、Ｒ１は、水素原子、水酸基又は炭素数１〜８のアルキル基を表し、Ｒ２及びＲ３は、それぞれ独立に、水素原子又は炭素数１〜８のアルキル基を表す。］    【化２】2020095960.tif 000011［式中、Ｒ４及びＲ５は、それぞれ独立に、水素原子又は炭素数１〜８のアルキル基を表す。］
2020095960.tif 000002
【特許請求の範囲】
【請求項１】
クロロプレン系ゴム１００質量部と、下記一般式（１）で表される硫黄系化合物０．５〜５．０質量部と、下記一般式（２）で表されるキサントゲンジスルフィド化合物０質量部を超えて２．０質量部以下と、を含有する、クロロプレンゴム組成物。
【化１】
2020095960.tif 000008
［式中、Ｒ１は、水素原子、水酸基又は炭素数１〜８のアルキル基を表し、Ｒ２及びＲ３は、それぞれ独立に、水素原子又は炭素数１〜８のアルキル基を表す。］
【化２】
2020095960.tif 000009
［式中、Ｒ４及びＲ５は、それぞれ独立に、水素原子又は炭素数１〜８のアルキル基を表す。］
【請求項２】
前記硫黄系化合物が、４−メチルチアゾリジン−２−チオン、３−メチルチアゾリジン−２−チオン、及び、４−イソプロピル−３−メチルチアゾリジン−２−チオンから選ばれる少なくとも１種を含む、請求項１に記載のクロロプレンゴム組成物。
【請求項３】
前記キサントゲンジスルフィド化合物が、ジメチルキサントゲンジスルフィド、ジエチルキサントゲンジスルフィド、ジプロピルキサントゲンジスルフィド、ジイソプロピルキサントゲンジスルフィド、ジブチルキサントゲンジスルフィド、ジペンチルキサントゲンジスルフィド、ジヘキシルキサントゲンジスルフィド、ジヘプチルキサントゲンジスルフィド、及び、ジオクチルキサントゲンジスルフィドから選ばれる少なくとも１種を含む、請求項１又は２に記載のクロロプレンゴム組成物。
【請求項４】
前記クロロプレン系ゴムが、２−クロロ−１，３−ブタジエンの単独重合体、及び、２−クロロ−１，３−ブタジエンの共重合体から選ばれる少なくとも１種を含み、
前記２−クロロ−１，３−ブタジエンの共重合体が、２−クロロ−１，３−ブタジエンと、２，３−ジクロロ−１，３−ブタジエン及びアクリロニトリルから選ばれる少なくとも１種の単量体との共重合体を含む、請求項１〜３のいずれか一項に記載のクロロプレンゴム組成物。
【請求項５】
請求項１〜４のいずれか一項に記載のクロロプレンゴム組成物の加硫成形体。
【発明の詳細な説明】
【技術分野】
【０００１】
本発明は、クロロプレン系ゴム、特定の硫黄系化合物及び特定のキサントゲンジスルフィド化合物を含有するクロロプレンゴム組成物、並びに、このクロロプレンゴム組成物の加硫成形体に関する。
【背景技術】
【０００２】
クロロプレンゴム組成物は、機械特性、難燃性等に優れているため工業用ゴム製品の材料として広く用いられており、様々な改良がなされている。例えば、下記特許文献１には加硫速度を向上させたクロロプレンゴムの技術が開示されている。下記特許文献２〜４には耐熱性を向上させたクロロプレンゴムの技術が開示されている。
【先行技術文献】
【特許文献】
【０００３】
【特許文献１】特開２００１−１８１４５１号公報
【特許文献２】特開２００９−２７５１２４号公報
【特許文献３】特開２０１０−１０６２２７号公報
【特許文献４】特開２００５−０６０５４６号公報
【発明の概要】
【発明が解決しようとする課題】
【０００４】
本発明の一側面は、加硫成形して加硫成形体を得るに際し、加硫成形体の圧縮永久ひずみを維持しつつ加硫速度を向上させることが可能なクロロプレンゴム組成物を提供することを課題とする。本発明の他の一側面は、このクロロプレンゴム組成物を加硫して得ることが可能な加硫成形体を提供することを課題とする。
【課題を解決するための手段】
【０００５】
本発明の一側面は、クロロプレン系ゴム１００質量部と、下記一般式（１）で表される硫黄系化合物０．５〜５．０質量部と、下記一般式（２）で表されるキサントゲンジスルフィド化合物０質量部を超えて２．０質量部以下と、を含有する、クロロプレンゴム組成物を提供する。
【化１】
2020095960.tif 000003
［式中、Ｒ１は、水素原子、水酸基又は炭素数１〜８のアルキル基を表し、Ｒ２及びＲ３は、それぞれ独立に、水素原子又は炭素数１〜８のアルキル基を表す。］
【化２】
2020095960.tif 000004
［式中、Ｒ４及びＲ５は、それぞれ独立に、水素原子又は炭素数１〜８のアルキル基を表す。］【０００６】
本発明の一側面は、上述のクロロプレンゴム組成物の加硫成形体を提供する。
【発明の効果】
【０００７】
本発明の一側面によれば、加硫成形して加硫成形体を得るに際し、加硫成形体の圧縮永久ひずみを維持しつつ加硫速度を向上させることが可能なクロロプレンゴム組成物を提供することができる。このクロロプレンゴム組成物を加硫成形することにより得られる加硫成形体は、自動車用ゴム部材（シール材等）、ホース（ホース材）、ゴム型物、ガスケットなどの加硫成形体として好適に使用することができる。本発明の他の一側面によれば、このクロロプレンゴム組成物を加硫して得ることが可能な加硫成形体を提供することができる。
【発明を実施するための形態】
【０００８】
以下、本発明を実施するための形態について詳細に説明する。なお、本発明は、以下に説明する実施形態に限定されるものではない。
【０００９】
本明細書において、「〜」を用いて示された数値範囲は、「〜」の前後に記載される数値をそれぞれ最小値及び最大値として含む範囲を示す。本明細書に段階的に記載されている数値範囲において、ある段階の数値範囲の上限値又は下限値は、他の段階の数値範囲の上限値又は下限値と任意に組み合わせることができる。本明細書に記載されている数値範囲において、その数値範囲の上限値又は下限値は、実施例に示されている値に置き換えてもよい。本明細書に例示する材料は、特に断らない限り、１種を単独で又は２種以上を組み合わせて用いることができる。組成物中の各成分の含有量は、組成物中に各成分に該当する物質が複数存在する場合、特に断らない限り、組成物中に存在する当該複数の物質の合計量を意味する。
【００１０】
＜クロロプレンゴム組成物＞
本実施形態に係るクロロプレンゴム組成物は、クロロプレン系ゴム１００質量部と、後述する特定の硫黄系化合物０．５〜５．０質量部と、後述する特定のキサントゲンジスルフィド化合物０質量部を超えて２．０質量部以下と、を含有する。本実施形態に係るクロロプレンゴム組成物によれば、クロロプレンゴム組成物を加硫成形して加硫成形体を得るに際し、加硫成形体の圧縮永久ひずみを維持（圧縮永久ひずみを低く維持）しつつ加硫速度を向上させる（速める）ことができる。また、本実施形態に係るクロロプレンゴム組成物によれば、成形可能時間を適切に設計することにより優れた成形性を得ることができる。すなわち、本実施形態によれば、加硫速度及び成形性を向上させたクロロプレンゴム組成物、及び、当該クロロプレンゴム組成物を加硫して得られる圧縮永久ひずみが少ない加硫成形体を提供することができる。本実施形態に係る加硫物は、本実施形態に係るクロロプレンゴム組成物の加硫物であり、本実施形態に係るクロロプレンゴム組成物を加硫することにより得ることができる。
【００１１】
（１）クロロプレン系ゴム
クロロプレン系ゴムは、クロロプレン（２−クロロ−１，３−ブタジエン）由来の構造単位を有するクロロプレン重合体（例えばクロロプレンラテックス）である。クロロプレン重合体は、クロロプレンの単独重合体、クロロプレンの共重合体（クロロプレンと共重合可能な単量体と、クロロプレンと、の共重合体）、及び、これら重合体の混合物である。
【００１２】
クロロプレンと共重合可能な単量体としては、アクリル酸メチル、アクリル酸ブチル、アクリル酸２−エチルヘキシル等のアクリル酸のエステル類；メタクリル酸メチル、メタクリル酸ブチル、メタクリル酸２−エチルヘキシル等のメタクリル酸のエステル類；２−ヒドロキシエチル（メタ）アクリレート、２−ヒドロキシメチル（メタ）アクリレート、２−ヒドロキシプロピル（メタ）アクリレート等のヒドロキシ（メタ）アクリレート類；２，３−ジクロロ−１，３−ブタジエン；１−クロロ−１，３−ブタジエン；ブタジエン；イソプレン；エチレン；スチレン；アクリロニトリルなどが挙げられる。クロロプレンと共重合可能な単量体は、１種を単独で又は２種以上を組み合わせて用いることができる。クロロプレンと共重合可能な単量体は、例えば、クロロプレンを含む３種以上の単量体を共重合して得られる重合体であってもよい。また、重合体のポリマー構造も、特に限定されるものではない。
【００１３】
クロロプレン系ゴムは、加硫成形体の圧縮永久ひずみを低く維持しやすい観点、加硫速度を向上させやすい観点、及び、優れた成形性を得やすい観点から、クロロプレンの単独重合体、及び、クロロプレンの共重合体から選ばれる少なくとも１種を含み、クロロプレンの共重合体が、クロロプレンと、２，３−ジクロロ−１，３−ブタジエン及びアクリロニトリルから選ばれる少なくとも１種の単量体との共重合体を含む態様が好ましい。すなわち、クロロプレン系ゴムは、２−クロロ−１，３−ブタジエンの単独重合体、又は、２−クロロ−１，３−ブタジエンと、２，３−ジクロロ−１，３−ブタジエン及びアクリロニトリルから選ばれる少なくとも１種の単量体との共重合体であることが好ましい。
【００１４】
クロロプレン系ゴムとして、クロロプレンと共重合可能な単量体と、クロロプレンと、の共重合体を用いる場合、クロロプレン由来の構造単位の含有量（共重合量）は、加硫成形体の圧縮永久ひずみを低く維持しやすい観点、加硫速度を向上させやすい観点、及び、優れた成形性を得やすい観点から、クロロプレン系ゴム１００質量部に対して下記の範囲が好ましい。クロロプレン由来の構造単位の含有量は、好ましくは５０質量部以上、より好ましくは７０質量部以上であり、更に好ましくは８０質量部以上であり、特に好ましくは９０質量部以上であり、極めて好ましくは９５質量部以上であり、非常に好ましくは９７質量部以上であり、より一層好ましくは９８質量部以上である。クロロプレン由来の構造単位の含有量は、１００質量部未満であり、好ましくは９９．５質量部以下であり、より好ましくは９９．２質量部以下であり、更に好ましくは９９質量部以下である。これらの観点から、クロロプレン由来の構造単位の含有量は、好ましくは５０質量部以上１００質量部未満である。
【００１５】
クロロプレン系ゴムとして、クロロプレンと共重合可能な単量体と、クロロプレンと、の共重合体を用いる場合、クロロプレンと共重合可能な単量体由来の構造単位の含有量（共重合量）は、得られるクロロプレンゴム組成物の特性を損なわずに、これらの単量体を共重合させたことによる効果を発現しやすい観点から、クロロプレン由来の構造単位１００質量部、又は、クロロプレン系ゴム１００質量部に対して下記の範囲が好ましい。構造単位の含有量は、好ましくは５０質量部以下、より好ましくは３０質量部以下であり、更に好ましくは２０質量部以下であり、特に好ましくは１０質量部以下であり、極めて好ましくは５質量部以下であり、非常に好ましくは３質量部以下であり、より一層好ましくは２質量部以下である。構造単位の含有量は、０質量部を超え、好ましくは０．５質量部以上であり、より好ましくは０．８質量部以上であり、更に好ましくは１質量部以上である。これらの観点から、構造単位の含有量は、好ましくは０質量部を超え５０質量部以下である。
【００１６】
クロロプレン系ゴムの製造方法は、クロロプレンを含む原料単量体を重合させる重合工程を備える。クロロプレン系ゴムは、例えば、乳化分散剤として用いて、重合反応の触媒、触媒活性化剤、重合開始剤、連鎖移動剤等の存在下で、クロロプレンを含む原料単量体（例えば、クロロプレンを主成分とする原料単量体）を乳化重合することにより得ることができる。
【００１７】
乳化分散剤としては、炭素数が６〜２２の飽和又は不飽和の脂肪酸のアルカリ金属塩、ロジン酸又は不均化ロジン酸のアルカリ金属塩（例えばロジン酸カリウム）、β−ナフタレンスルホン酸のホルマリン縮合物のアルカリ金属塩（例えばナトリウム塩）等が挙げられる。
【００１８】
重合反応の触媒としては、硫酸カリウム等の無機過酸化物；ケトンパーオキサイド類、パーオキシケタール類、ハイドロパーオキサイド類、ジアルキルパーオキサイド類、ジアシルパーオキサイド類等の有機過酸化物などが挙げられる。
【００１９】
触媒活性化剤としては、亜硫酸ナトリウム、亜硫酸カリウム、酸化鉄（ＩＩ）、アントラキノン、β−スルフォン酸ナトリウム、フォルムアミジンスルフォン酸、Ｌ−アスコルビン酸等が挙げられる。
【００２０】
重合開始剤としては、特に制限はなく、クロロプレン単量体（クロロプレンである単量体）の乳化重合に一般に用いられる公知の重合開始剤を用いることができる。重合開始剤としては、過硫酸カリウム、過硫酸アンモニウム、過硫酸ナトリウム、過酸化水素、ｔ−ブチルハイドロパーオキサイド等が挙げられる。
【００２１】
連鎖移動剤も、特に限定されるものではなく、通常のクロロプレンの乳化重合に使用されるものを使用することができる。連鎖移動剤としては、ｎ−ドデシルメルカプタン、ｔ−ドデシルメルカプタン、ｎ−オクチルメルカプタン等の長鎖アルキルメルカプタン類；ジイソプロピルキサントゲンジスルフィド、ジエチルキサントゲンジスルフィド等のキサントゲン化合物；ヨードホルム；ベンジル１−ピロールジチオカルバメート（別名ベンジル１−ピロールカルボジチオエート）、ベンジルフェニルカルボジチオエート、１−ベンジル−Ｎ，Ｎ−ジメチル−４−アミノジチオベンゾエート、１−ベンジル−４−メトキシジチオベンゾエート、１−フェニルエチルイミダゾールジチオカルバメート（別名１−フェニルエチルイミダゾールカルボジチオエート）、ベンジル−１−（２−ピロリジノン）ジチオカルバメート（別名ベンジル−１−（２−ピロリジノン）カルボジチオエート）、ベンジルフタルイミジルジチオカルバメート（別名ベンジルフタルイミジルカルボジチオエート）、２−シアノプロプ−２−イル−１−ピロールジチオカルバメート（別名２−シアノプロプ−２−イル−１−ピロールカルボジチオエート）、２−シアノブト−２−イル−１−ピロールジチオカルバメート（別名２−シアノブト−２−イル−１−ピロールカルボジチオエート）、ベンジル−１−イミダゾールジチオカルバメート（別名ベンジル−１−イミダゾールカルボジチオエート）、２−シアノプロプ−２−イル−Ｎ，Ｎ−ジメチルジチオカルバメート、ベンジル−Ｎ，Ｎ−ジエチルジチオカルバメート、シアノメチル−１−（２−ピロリドン）ジチオカルバメート、２−（エトキシカルボニルベンジル）プロプ−２−イル−Ｎ，Ｎ−ジエチルジチオカルバメート、１−フェニルエチルジチオベンゾエート、２−フェニルプロプ−２−イルジチオベンゾエート、１−酢酸−１−イル−エチルジチオベンゾエート、１−（４−メトキシフェニル）エチルジチオベンゾエート、ベンジルジチオアセテート、エトキシカルボニルメチルジチオアセタート、２−（エトキシカルボニル）プロプ−２−イルジチオベンゾエート、２−シアノプロプ−２−イルジチオベンゾエート、ｔ−ブチルジチオベンゾエート、２，４，４−トリメチルペンタ−２−イルジチオベンゾエート、２−（４−クロロフェニル）−プロプ−２−イルジチオベンゾエート、３−ビニルベンジルジチオベンゾエート、４−ビニルベンジルジチオベンゾエート、ベンジルジエトキシホスフィニルジチオフォルマート、ｔ−ブチルトリチオペルベンゾエート、２−フェニルプロプ−２−イル−４−クロロジチオベンゾエート、ナフタレン−１−カルボン酸−１−メチル−１−フェニル−エチルエステル、４−シアノ−４−メチル−４−チオベンジルスルファニル酪酸、ジベンジルテトラチオテレフタラート、カルボキシメチルジチオベンゾエート、ジチオベンゾエート末端基を持つポリ（酸化エチレン）、４−シアノ−４−メチル−４−チオベンジルスルファニル酪酸末端基を持つポリ（酸化エチレン）、２−［（２−フェニルエタンチオイル）スルファニル］プロパン酸、２−［（２−フェニルエタンチオイル）スルファニル］コハク酸、３，５−ジメチル−１Ｈ−ピラゾール−１−カルボジチオエートカリウム、シアノメチル−３，５−ジメチル−１Ｈ−ピラゾール−１−カルボジチオエート、シアノメチルメチル−（フェニル）ジチオカルバメート、ベンジル−４−クロロジチオベンゾエート、フェニルメチル−４−クロロジチオベンゾエート、４−ニトロベンジル−４−クロロジチオベンゾエート、フェニルプロプ−２−イル−４−クロロジチオベンゾエート、１−シアノ−１−メチルエチル−４−クロロジチオベンゾエート、３−クロロ−２−ブテニル−４−クロロジチオベンゾエート、２−クロロ−２−ブテニルジチオベンゾエート、ベンジルジチオアセテート、３−クロロ−２−ブテニル−１Ｈ−ピロール−１−ジチオカルボン酸、２−シアノブタン−２−イル−４−クロロ−３，５−ジメチル−１Ｈ−ピラゾール−１−カルボジチオエート、シアノメチルメチル（フェニル）カルバモジチオエート、２−シアノ−２−プロピルドデシルトリチオカルボナート、ジベンジルトリチオカルボナート、ブチルベンジルトリチオカルボナート、２−［［（ブチルチオ）チオキソメチル］チオ］プロピオン酸、２−［［（ドデシルチオ）チオキソメチル］チオ］プロピオン酸、２−［［（ブチルチオ）チオキソメチル］チオ］コハク酸、２−［［（ドデシルチオ）チオキソメチル］チオ］コハク酸、２−［［（ドデシルチオ）チオキソメチル］チオ］−２−メチルプロピオン酸、２，２’−［カルボノチオイルビス（チオ）］ビス［２−メチルプロピオン酸］、２−アミノ−１−メチル−２−オキソエチルブチルトリチオカルボナート、ベンジル−２−［（２−ヒドロキシエチル）アミノ］−１−メチル−２−オキソエチルトリチオカルボナート、３−［［［（ｔ−ブチル）チオ］チオキソメチル］チオ］プロピオン酸、シアノメチルドデシルトリチオカルボナート、ジエチルアミノベンジルトリチオカルボナート、ジブチルアミノベンジルトリチオカルボナート等のチオカルボニル化合物などが挙げられる。
【００２２】
クロロプレン系ゴムの重合温度は、特に限定されるものではなく、一般に乳化重合が行われる温度として、好ましくは０〜５０℃であり、より好ましくは２０〜５０℃である。前述した重合工程で得られるクロロプレン系ゴムの最終重合率は、特に限定するものではないが、３０〜１００％の範囲内で任意に調節することが好ましい。最終転化率を調整するためには、所望する転化率になった時に、重合反応を停止させる重合停止剤を添加して重合を停止させることができる。
【００２３】
重合停止剤は、特に限定されるものではなく、通常用いられている重合停止剤を使用することができる。重合停止剤の具体例としては、フェノチアジン（チオジフェニルアミン）、４−ターシャリーブチルカテコール、２，２−メチレンビス−４−メチル−６−ターシャリーブチルフェノール等が挙げられる。
【００２４】
次に、重合工程により得られた重合液から未反応単量体の除去を行う。その方法は、特に限定されるものではなく、例えば、スチームストリッピング法が挙げられる。その後、ｐＨを調整し、常法の凍結凝固、水洗、熱風乾燥等の工程を経てクロロプレン系ゴムを得ることができる。
【００２５】
（２）硫黄系化合物
本実施形態に係るクロロプレンゴム組成物は、下記一般式（１）で表される硫黄系化合物（以下、「特定硫黄系化合物」という）を含有する。特定硫黄系化合物は、得られるクロロプレンゴム組成物の加硫を促進させることができる。
【化３】
2020095960.tif 000005
［式中、Ｒ１は、水素原子、水酸基又は炭素数１〜８のアルキル基を表し、Ｒ２及びＲ３は、それぞれ独立に、水素原子又は炭素数１〜８のアルキル基を表す。Ｒ１、Ｒ２及びＲ３のアルキル基の水素原子は、置換基で置換されていてもよい。
【００２６】
特定硫黄系化合物は、加硫成形体の圧縮永久ひずみを低く維持しやすい観点、加硫速度を向上させやすい観点、及び、優れた成形性を得やすい観点から、下記の態様の少なくとも一つを満たすことが好ましい。
Ｒ１は、水素原子又は炭素数１〜８のアルキル基が好ましい。
Ｒ１のアルキル基の炭素数は、好ましくは１〜４であり、より好ましくは１〜３であり、更に好ましくは１又は２である。
Ｒ２は、水素原子又は炭素数１〜４のアルキル基が好ましく、水素原子又は炭素数１〜３のアルキル基がより好ましい。
Ｒ３は、水素原子が好ましい。
【００２７】
特定硫黄系化合物の具体例としては、４−メチルチアゾリジン−２−チオン、３−メチルチアゾリジン−２−チオン、５−メチルチアゾリジン−２−チオン、３，４−ジメチルチアゾリジン−２−チオン、４，５−ジメチルチアゾリジン−２−チオン、３，５−ジメチルチアゾリジン−２−チオン、３，４，５−トリメチルチアゾリジン−２−チオン、４−エチル−３−チアゾリジン−２−チオン、４−イソプロピル−３−チアゾリジン−２−チオン、４−イソプロピル−３−メチルチアゾリジン−２−チオン、４−ヒドロキシチアゾリジン−２−チオン、５−エチル−３−チアゾリジン−２−チオン、５−イソプロピル−３−チアゾリジン−２−チオン、５−イソプロピル−３−メチルチアゾリジン−２−チオン、５−ヒドロキシチアゾリジン−２−チオン、３−エチルチアゾリジン−２−チオン、３−プロピルチアゾリジン−２−チオン、３−ブチルチアゾリジン−２−チオン、３−フェニルチアゾリジン−２−チオン等が挙げられる。特定硫黄系化合物は、加硫成形体の圧縮永久ひずみを低く維持しやすい観点、加硫速度を向上させやすい観点、及び、優れた成形性を得やすい観点から、４−メチルチアゾリジン−２−チオン、３−メチルチアゾリジン−２−チオン、及び、４−イソプロピル−３−メチルチアゾリジン−２−チオンから選ばれる少なくとも１種を含むことが好ましい。特定硫黄系化合物は、１種を単独で又は２種以上を組み合わせて用いることができる。
【００２８】
特定硫黄系化合物の含有量は、クロロプレン系ゴム１００質量部に対して０．５〜５．０質量部である。特定硫黄系化合物の含有量が０．５質量部に満たないと、得られるクロロプレンゴム組成物の加硫を促進させる効果が低く、その加硫速度を向上させることができない。また、熱老化後の切断時伸びが低下すると共に圧縮永久ひずみが悪化してしまう場合がある。特定硫黄系化合物の含有量が５．０質量部を超えてしまうと、得られる加硫成形体の加硫不全が発生して圧縮永久ひずみが悪化してしまう場合がある。また、優れた成形性が得られない場合がある。
【００２９】
特定硫黄系化合物の含有量は、加硫速度が向上しやすい観点から、好ましくは０．７５質量部以上であり、より好ましくは１．０質量部以上である。特定硫黄系化合物の含有量は、優れた成形性を得やすい観点、及び、加硫成形体の圧縮永久ひずみを低く維持しやすい観点から、好ましくは４．５質量部以下であり、より好ましくは４．０質量部以下であり、更に好ましくは３．５質量部以下であり、特に好ましくは３．０質量部以下であり、極めて好ましくは２．５質量部以下であり、非常に好ましくは２．０質量部以下であり、より一層好ましくは１．５質量部以下であり、更に好ましくは１．０質量部以下である。これらの観点から、特定硫黄系化合物の含有量は、好ましくは０．７５〜３．０質量部であり、より好ましくは１．０〜２．０質量部である。特定硫黄系化合物の含有量は、加硫速度が更に向上しやすい観点から、好ましくは１．０質量部を超え、より好ましくは１．５質量部以上であり、更に好ましくは２．０質量部以上であり、特に好ましくは２．５質量部以上であり、極めて好ましくは３．０質量部以上であり、非常に好ましくは３．５質量部以上であり、より一層好ましくは４．０質量部以上であり、更に好ましくは４．５質量部以上である。
【００３０】
特定硫黄系化合物の含有量は、加硫成形体の圧縮永久ひずみを低く維持しやすい観点、加硫速度を向上させやすい観点、及び、優れた成形性を得やすい観点から、硫黄系化合物の全量（本実施形態に係るクロロプレンゴム組成物に含まれる硫黄系化合物の全量）を基準として、好ましくは８０質量％以上であり、より好ましくは９０質量％以上であり、更に好ましくは９５質量％以上であり、特に好ましくは９８質量％以上であり、極めて好ましくは９９質量％以上である。本実施形態に係るクロロプレンゴム組成物中の硫黄系化合物が実質的に特定硫黄系化合物からなる（硫黄系化合物の実質的に１００質量％が特定硫黄系化合物である）態様であってもよい。
【００３１】
本実施形態に係るクロロプレンゴム組成物、特定硫黄系化合物以外の他の硫黄系化合物を含有してよい。このような硫黄系化合物としては、例えば、クロロプレンゴムの加硫に一般に用いられる加硫促進剤を用いることができる。加硫促進剤としては、チオウレア系、グアニジン系、チウラム系、チアゾール系等の加硫促進剤；ジメチルアンモニウムハイドロジェンイソフタレート；１，２−ジメルカプト−１，３，４−チアジアゾール誘導体などが挙げられる。チオウレア系の加硫促進剤としては、エチレンチオウレア、ジエチルチオウレア、トリメチルチオウレア、トリエチルチオウレア、Ｎ，Ｎ’−ジフェニルチオウレア等が挙げられ、トリメチルチオウレア及びエチレンチオウレアから選ばれる少なくとも１種が好ましい。硫黄系化合物は、１種を単独で又は２種以上を組み合わせて用いることができる。
【００３２】
硫黄系化合物（本実施形態に係るクロロプレンゴム組成物に含まれる硫黄系化合物の全量）の含有量は、クロロプレン系ゴム１００質量部に対して下記の範囲が好ましい。硫黄系化合物の含有量は、加硫速度が向上しやすい観点から、好ましくは０．５質量部以上であり、より好ましくは０．７５質量部以上であり、更に好ましくは１．０質量部以上である。硫黄系化合物の含有量は、優れた成形性を得やすい観点、及び、加硫成形体の圧縮永久ひずみを低く維持しやすい観点から、好ましくは５．０質量部以下であり、より好ましくは４．５質量部以下であり、更に好ましくは４．０質量部以下であり、特に好ましくは３．５質量部以下であり、極めて好ましくは３．０質量部以下であり、非常に好ましくは２．５質量部以下であり、より一層好ましくは２．０質量部以下であり、更に好ましくは１．５質量部以下であり、特に好ましくは１．０質量部以下である。これらの観点から、硫黄系化合物の含有量は、好ましくは０．５〜５．０質量部である。硫黄系化合物の含有量は、加硫速度が更に向上しやすい観点から、好ましくは１．０質量部を超え、より好ましくは１．５質量部以上であり、更に好ましくは２．０質量部以上であり、特に好ましくは２．５質量部以上であり、極めて好ましくは３．０質量部以上であり、非常に好ましくは３．５質量部以上であり、より一層好ましくは４．０質量部以上であり、更に好ましくは４．５質量部以上であり、特に好ましくは５．０質量部以上である。
【００３３】
（３）キサントゲンジスルフィド化合物
本実施形態に係るクロロプレンゴム組成物は、下記一般式（２）で表されるキサントゲンジスルフィド化合物を含有する。キサントゲンジスルフィド化合物は、上述の特定硫黄系化合物との相乗効果により、得られるクロロプレンゴム組成物の加硫を促進させることができる。
【化４】
2020095960.tif 000006
［式中、Ｒ４及びＲ５は、それぞれ独立に、水素原子又は炭素数１〜８のアルキル基を表す。アルキル基の水素原子は、置換基で置換されていてもよい。］
【００３４】
キサントゲンジスルフィド化合物におけるアルキル基の炭素数は、加硫成形体の圧縮永久ひずみを低く維持しやすい観点、加硫速度を向上させやすい観点、及び、優れた成形性を得やすい観点から、好ましくは１〜４であり、より好ましくは２〜３である。
【００３５】
キサントゲンジスルフィド化合物の具体例としては、キサントゲンジスルフィド、ジメチルキサントゲンジスルフィド、ジエチルキサントゲンジスルフィド、ジプロピルキサントゲンジスルフィド、ジイソプロピルキサントゲンジスルフィド、ジブチルキサントゲンジスルフィド、ジペンチルキサントゲンジスルフィド、ジヘキシルキサントゲンジスルフィド、ジヘプチルキサントゲンジスルフィド、ジオクチルキサントゲンジスルフィド等が挙げられる。キサントゲンジスルフィド化合物は、加硫成形体の圧縮永久ひずみを低く維持しやすい観点、加硫速度を向上させやすい観点、及び、優れた成形性を得やすい観点から、一般式（２）においてＲ４及びＲ５が炭素数１〜８のアルキル基であるジアルキルキサントゲンジスルフィド化合物を含むことが好ましく、ジメチルキサントゲンジスルフィド、ジエチルキサントゲンジスルフィド、ジプロピルキサントゲンジスルフィド、ジイソプロピルキサントゲンジスルフィド、ジブチルキサントゲンジスルフィド、ジペンチルキサントゲンジスルフィド、ジヘキシルキサントゲンジスルフィド、ジヘプチルキサントゲンジスルフィド、及び、ジオクチルキサントゲンジスルフィドから選ばれる少なくとも１種を含むことがより好ましい。ジアルキルキサントゲンジスルフィド化合物においてＲ４及びＲ５は、互いに同一であってよく、互いに異なっていてもよい。キサントゲンジスルフィド化合物は、１種を単独で又は２種以上を組み合わせて用いることができる。
【００３６】
キサントゲンジスルフィド化合物の含有量は、クロロプレン系ゴム１００質量部に対して０質量部を超えて２．０質量部以下である。キサントゲンジスルフィド化合物の含有量が０質量部であると、得られるクロロプレンゴム組成物の加硫を促進させる効果が低く、その加硫速度を向上させることができない。また、得られる加硫成形体の加硫不全が発生して圧縮永久ひずみが悪化してしまう場合があると共に、優れた成形性が得られない場合がある。キサントゲンジスルフィド化合物の含有量が２．０質量部を超えてしまうと、得られる加硫成形体の加硫不全が発生して圧縮永久ひずみが悪化してしまう場合があると共に、優れた成形性が得られない場合がある。
【００３７】
キサントゲンジスルフィド化合物の含有量は、加硫成形体の圧縮永久ひずみを低く維持しやすい観点、及び、加硫速度を向上させやすい観点から、好ましくは０．０５質量部以上であり、より好ましくは０．０８質量部以上であり、更に好ましくは０．１質量部以上であり、特に好ましくは０．２質量部以上であり、極めて好ましくは０．３質量部以上であり、非常に好ましくは０．４質量部以上であり、より一層好ましくは０．５質量部以上である。キサントゲンジスルフィド化合物の含有量は、加硫成形体の圧縮永久ひずみを低く維持しやすい観点から、好ましくは１．７５質量部以下であり、より好ましくは１．５質量部以下であり、更に好ましくは１．２５質量部以下であり、特に好ましくは１．０質量部以下であり、極めて好ましくは０．７５質量部以下であり、非常に好ましくは０．５質量部以下である。これらの観点から、キサントゲンジスルフィド化合物の含有量は、好ましくは０．０５〜２．０質量部であり、より好ましくは０．１〜２．０質量部であり、更に好ましくは０．３〜１．０質量部である。キサントゲンジスルフィド化合物の含有量は、加硫速度を更に向上させやすい観点から、好ましくは０．７５質量部以上であり、より好ましくは１．０質量部以上であり、更に好ましくは１．２５質量部以上であり、特に好ましくは１．５質量部以上である。
【００３８】
（４）その他の化合物
本実施形態に係るクロロプレンゴム組成物は、充填剤又は補強剤；可塑剤；加硫剤；加硫助剤；加工助剤；老化防止剤等を含有してよい。
【００３９】
充填剤又は補強剤としては、カーボンブラック、シリカ、クレー、タルク、炭酸カルシウム等が挙げられる。充填剤及び補強剤のそれぞれとしては、１種を単独で又は２種以上を組み合わせて用いることができる。充填剤又は補強剤の含有量は、クロロプレン系ゴム１００質量部又はクロロプレンゴム組成物１００質量部に対して５〜１００質量部が好ましい。
【００４０】
可塑剤としては、クロロプレン系ゴムと相溶性を有する可塑剤であれば特に制限はなく、植物油（菜種油等）、フタレート系可塑剤、ＤＯＳ、ＤＯＡ、エステル系可塑剤、エーテル・エステル系可塑剤、チオエーテル系可塑剤、アロマ系オイル、ナフテン系オイルなどが挙げられる。可塑剤は、クロロプレンゴム組成物に要求される特性に合わせて、１種を単独で又は２種以上を組み合わせて用いることができる。可塑剤の含有量は、クロロプレン系ゴム１００質量部又はクロロプレンゴム組成物１００質量部に対して５〜５０質量部が好ましい。
【００４１】
加硫剤としては、特に制限するものではないが金属酸化物が好ましい。金属酸化物の具体例としては、酸化亜鉛、酸化マグネシウム、酸化鉛、四酸化三鉛、三酸化鉄、二酸化チタン、酸化カルシウム、ハイドロタルサイト等が挙げられる。加硫剤は、１種を単独で又は２種以上を組み合わせて用いることができる。加硫剤の含有量は、クロロプレン系ゴム１００質量部又はクロロプレンゴム組成物１００質量部に対して３〜１５質量部が好ましい。加硫剤を上述の加硫促進剤と併用することにより更に効果的に加硫を行うこともできる。
【００４２】
本実施形態に係るクロロプレンゴム組成物は、その加硫速度又は加硫密度を向上させる等の観点から、加硫助剤として、二官能性エステル化合物及び三官能性エステル化合物から選ばれる少なくとも１種の化合物を含有することができる。
【００４３】
加硫助剤の具体例としては、トリメチロールプロパン、エチレングリコールジメタクリレート、トリアリルイソシアネート、トリアリルシアネート、マレイミド系化合物等が挙げられる。加硫助剤は、１種を単独で又は２種以上を組み合わせて用いることができる。
【００４４】
マレイミド系化合物としては、Ｎ−シクロヘキシルマレイミド、Ｎ−メチルマレイミド、Ｎ−エチルマレイミド、Ｎ−イソプロピルマレイミド、Ｎ−ｎ−ブチルマレイミド、２−メチル−Ｎ−フェニルマレイミド、２，３−ジメチルマレイミド、２−エチルマレイミド、２−ｎ−ブチルマレイミド、Ｎ−ベンジルマレイミド、Ｎ，Ｎ’−１，２−エチルビスマレイミド、Ｎ，Ｎ’−１，２−ヘキシルビスマレイミド、Ｎ−プロピオン酸マレイミド、４，４’−ビスマレイミドジフェニルメタン、６，７−メチレンジオキシ−４−メチル−３−クマル酸マレイミド、ビス（３−エチル−５−メチル−４−マレイミドフェニル）メタン、Ｎ−ブロモメチル−２，３−ジクロロマレイミド、Ｎ−（３−マレイミドベンゾイルオキシ）コハク酸、Ｎ−（３−マレイミドプロピオオキシ）コハク酸、Ｎ−（３−マレイミドブチルオキシ）コハク酸、Ｎ−（３−マレイミドヘキシルオキシ）コハク酸、Ｎ−（４−ジメチルアミノ−３，５−ジニトロフェニル）マレイミド、Ｎ，Ｎ’−１，２−フェニレンジマレイミド、Ｎ，Ｎ’−１，３−フェニレンジマレイミド、Ｎ，Ｎ’−１，４−フェニレンジマレイミド、Ｎ−Ｎ’−１，３−ナフテンジマレイミド、Ｎ，Ｎ’−（４−メチル−１，３−フェニレン）ビスマレイミド、Ｎ−（１−ピレニル）マレイミド、１，１’−（メチレンジ−４，１−フェニレン）ビスマレイミド、Ｎ−［４−（２−ベンズイミダゾリル）フェニル］マレイミド、Ｎ−（９−アクリジニル）マレイミド、Ｎ−ヒドロキシマレイミド、２，３−ジフェニルマレイミド等が挙げられる。
【００４５】
加硫助剤の含有量は、クロロプレン系ゴム１００質量部又はクロロプレンゴム組成物１００質量部に対して下記の範囲が好ましい。加硫助剤の含有量は、加硫助剤を添加する効果を充分に得やすい観点から、好ましくは０．２質量部以上であり、より好ましくは０．５質量部以上である。加硫助剤の含有量は、得られる加硫物の硬度が過剰に高くなることを抑制しやすい観点から、好ましくは５質量部以下であり、より好ましくは４質量部以下である。これらの観点から、加硫助剤の含有量は、好ましくは０．２〜５質量部であり、より好ましくは０．５〜４質量部である。
【００４６】
加工助剤としては、ステアリン酸等の脂肪酸；ポリエチレン等のパラフィン系加工助剤；脂肪酸アミドなどが挙げられる。加工助剤は、１種を単独で又は２種以上を組み合わせて用いることができる。加工助剤の含有量は、クロロプレン系ゴム１００質量部又はクロロプレンゴム組成物１００質量部に対して０．５〜５質量部が好ましい。
【００４７】
老化防止剤としては、アミン系老化防止剤、イミダゾール系老化防止剤、カルバミン酸金属塩、フェノール系老化防止剤、ワックス、耐オゾン老化防止剤（例えばＮ−フェニル−Ｎ’−（１，３−ジメチルブチル）−ｐ−フェニレンジアミン）等が挙げられる。老化防止剤は、耐熱性の改良効果が大きい観点から、アミン系老化防止剤が好ましく、４，４’−ビス（α，α−ジメチルベンジル）ジフェニルアミン、及び、オクチル化ジフェニルアミンから選ばれる少なくとも１種がより好ましく、４，４’−ビス（α，α−ジメチルベンジル）ジフェニルアミンが更に好ましい。老化防止剤は、１種を単独で又は２種以上を組み合わせて用いることができる。
【００４８】
本実施形態に係るクロロプレンゴム組成物は、クロロプレンゴム組成物の加工安定性を向上させる等の観点から、フェノチアジンを含有することもできる。
【００４９】
フェノチアジンの含有量は、クロロプレン系ゴム１００質量部又はクロロプレンゴム組成物１００質量部に対して、好ましくは０．１〜２質量部であり、より好ましくは０．３〜１．５質量部である。これらの範囲でフェノチアジンを用いることにより、得られるクロロプレンゴム組成物の加工安定性を向上させる効果が高い。
【００５０】
本実施形態に係るクロロプレンゴム組成物は、上述の化合物をその加硫温度以下の温度で混練することで得ることができる。混練装置としては、ミキサー、バンバリーミキサー、ニーダーミキサー、二本ロール等を用いることができる。
【００５１】
＜成形体及び加硫成形体＞
本実施形態に係る成形体は、本実施形態に係るクロロプレンゴム組成物の成形体であり、本実施形態に係るクロロプレンゴム組成物を成形して得ることができる。本実施形態に係る加硫成形体は、本実施形態に係るクロロプレンゴム組成物の加硫成形体である。本実施形態に係る加硫成形体は、本実施形態に係るクロロプレンゴム組成物を、所望する各種の形状に成形した後に加硫したり、本実施形態に係るクロロプレンゴム組成物を加硫した後に各種の形状に成形したりして得ることができる。クロロプレンゴム組成物から加硫成形体を成形する方法は、プレス成形、押出成形、カレンダー成形等の方法を用いることができる。
【００５２】
クロロプレンゴム組成物を加硫する温度は、その組成に合わせて適宜設定すればよく、好ましくは１４０〜２２０℃であり、より好ましくは１５０〜１８０℃である。加硫する時間も、クロロプレンゴム組成物の組成又は形状によって適宜設定すればよく、１０〜６０分であってよい。
【００５３】
本実施形態に係る加硫成形体は、本実施形態に係るクロロプレンゴム組成物を加硫成形して得られるものであり、圧縮永久ひずみ、加硫速度及び成形性を向上させたものである。
【実施例】
【００５４】
以下、実施例に基づいて本発明を更に詳細に説明する。なお、以下に説明する実施例は、本発明の代表的な実施例の一例を示したものであり、これにより本発明の範囲が狭く解釈されることはない。【００５５】
＜クロロプレン−アクリロニトリル共重合ゴムの製造＞
加熱冷却ジャケット及び攪拌機を備えた内容積３リットルの重合缶に、クロロプレン単量体２４質量部、アクリロニトリル単量体２４質量部、ジエチルキサントゲンジスルフィド０．５質量部、純水２００質量部、ロジン酸カリウム（ハリマ化成株式会社製）５．００質量部、水酸化ナトリウム０．４０質量部、及び、β−ナフタレンスルホン酸ホルマリン縮合物のナトリウム塩（花王株式会社製）２．０質量部を添加した。次に、重合開始剤として過硫酸カリウム０．１質量部を添加した後、重合温度４０℃にて窒素気流下で乳化重合を行った。クロロプレン単量体の分添は、重合開始２０秒後から開始し、重合開始からの１０秒間の冷媒の熱量変化を元に分添流量を電磁弁で調整し、以降１０秒毎に流量を再調節することで連続的に行った。クロロプレン単量体及びアクリロニトリル単量体の合計量に対する重合率が５０％となった時点で、重合停止剤であるフェノチアジンを加えて重合を停止させた。その後、減圧下で反応溶液中の未反応単量体を除去することでクロロプレン−アクリロニトリル共重合体ラテックスを得た。【００５６】
クロロプレン−アクリロニトリル共重合体ラテックスの重合率は、クロロプレン−アクリロニトリル共重合体ラテックスを風乾した乾燥質量から算出した。具体的には、下記式（Ｉ）より計算した。式中、固形分濃度とは、サンプリングしたクロロプレン−アクリロニトリル共重合体ラテックス２ｇを１３０℃で加熱して、溶媒（水）、揮発性薬品、原料等の揮発成分を除いた固形分の濃度［質量％］である。総仕込み量とは、重合開始から、ある時刻までに重合缶に仕込んだ原料、試薬及び溶媒（水）の総量である。蒸発残分とは、重合開始から、ある時刻までに仕込んだ薬品及び原料のうち、１３０℃の条件下で揮発せずにポリマーと共に固形分として残留する薬品の質量である。単量体仕込み量は、重合缶に初期に仕込んだ単量体、及び、重合開始から、ある時刻までに分添した単量体の量の合計である。なお、ここでいう「単量体」とはクロロプレン単量体とアクリロニトリル単量体の合計量である。
重合率［％］＝｛（総仕込み量［ｇ］×固形分濃度［質量％］／１００）−（蒸発残分［ｇ］）｝／単量体仕込み量［ｇ］×１００      ・・・（Ｉ）【００５７】
上述のクロロプレン−アクリロニトリル共重合体ラテックスをｐＨ７．０に調整し、−２０℃に冷やした金属板上で凍結凝固させることで乳化破壊することによりシートを得た。このシートを水洗した後、１３０℃で１５分間乾燥させることにより固形状のクロロプレン−アクリロニトリル共重合ゴムを得た。【００５８】
クロロプレン−アクリロニトリル共重合ゴムの数平均分子量（Ｍｎ）、重量平均分子量（Ｍｗ）及び分子量分布（Ｍｗ／Ｍｎ）は、クロロプレン−アクリロニトリル共重合ゴムをＴＨＦでサンプル調整濃度０．１質量％の溶液とした後、高速ＧＰＣ装置（ＴＯＳＯＨ  ＨＬＣ−８３２０ＧＰＣ：東ソー株式会社製）により測定した（標準ポリスチレン換算）。その際、プレカラムとしてＴＳＫガードカラムＨＨＲ−Ｈを使用し、分析カラムとしてＨＳＫｇｅｌＧＭＨＨＲ−Ｈ３本を使用し、サンプルポンプ圧８．０〜９．５ＭＰａ、流量１ｍｌ／ｍｉｎ、４０℃で流出させ、示差屈折計で検出した。【００５９】
流出時間と分子量は、以下に挙げる分子量既知の標準ポリスチレンサンプル計９点を測定して作成した校正曲線を用いて得た。
Ｍｗ＝８．４２×１０６、１．０９×１０６、７．０６×１０５、４．２７×１０５、１．９０×１０５、９．６４×１０４、３．７９×１０４、１．７４×１０４、２．６３×１０３【００６０】
クロロプレン−アクリロニトリル共重合ゴムに含まれる不飽和ニトリル単量体由来の構造単位量は、クロロプレン−アクリロニトリル共重合ゴム中の窒素原子の含有量から算出した。具体的には、元素分析装置（スミグラフ２２０Ｆ：株式会社住化分析センター製）を用いて１００ｍｇのクロロプレン−アクリロニトリル共重合ゴムの窒素原子の含有量を測定し、アクリロニトリル単量体由来の構造単位を算出した。元素分析の測定は次の条件で行った。電気炉温度として反応炉９００℃、還元炉６００℃、カラム温度７０℃、検出器温度１００℃に設定し、燃焼用ガスとして酸素を０．２ｍｌ／ｍｉｎ、キャリアーガスとしてヘリウムを８０ｍｌ／ｍｉｎフローした。検量線は、窒素含有量が既知のアスパラギン酸（１０．５２％）を標準物質に用いて作成した。【００６１】
クロロプレン−アクリロニトリル共重合ゴムの数平均分子量（Ｍｎ）は１３８×１０３／ｍｏｌ、重量平均分子量（Ｍｗ）は４７３×１０３ｇ／ｍｏｌ、分子量分布（Ｍｗ／Ｍｎ）は３．４であった。また、クロロプレン−アクリロニトリル共重合ゴム中のアクリロニトリル単量体由来の構造単位量は９．９質量％であった。【００６２】
＜クロロプレンゴム組成物の製造＞
上述のクロロプレン−アクリロニトリル共重合ゴム又はクロロプレンゴム（デンカ株式会社製、メルカプタン変性クロロプレンゴム、生ゴムムーニー粘度ＭＬ１＋４（１００℃）＝６０）１００質量部と、表１に示す硫黄系化合物と、表１に示すキサントゲンジスルフィド化合物と、ステアリン酸（新日本理化株式会社製、ステアリン酸５０Ｓ）０．５質量部と、カーボンブラック（東海カーボン株式会社製、シーストＳＯ、ＦＥＦカーボン）５０質量部と、可塑剤（大八化学工業株式会社製、ジオクチルセバケート）１０質量部と、酸化マグネシウム（協和化学工業株式会社製、キョーワマグ（登録商標）１５０）４質量部と、耐熱老化防止剤（大内新興化学工業株式会社製、ノクラック（登録商標）ＣＤ、４，４’−ビス（α，α−ジメチルベンジル）ジフェニルアミン）３質量部と、酸化亜鉛（堺化学工業株式会社製、酸化亜鉛２種）５質量部と、耐オゾン老化防止剤（大内新興化学工業株式会社製、ノクラック（登録商標）６Ｃ、Ｎ−フェニル−Ｎ’−（１，３−ジメチルブチル）−ｐ−フェニレンジアミン）１質量部とを８インチオープンロールにおいて混練することによりクロロプレンゴム組成物を得た。表中、「ｐｈｒ」は「質量部」を意味する。【００６３】
表１に示す硫黄系化合物及びキサントゲンジスルフィド化合物は以下のとおりである。
硫黄系化合物：３−メチルチアゾリジン−２−チオン、ランクセス社製、レノグランＭＴＴ−８０
ＤＸＤ：ジイソプロピルキサントゲンジスルフィド、三新化学工業株式会社製
ＥＸＤ：ジエチルキサントゲンジスルフィド、大内新興化学工業株式会社製【００６４】
＜クロロプレンゴム組成物の評価＞
（加硫速度）
上述のクロロプレンゴム組成物について、日本ゴム協会標準規格ＳＲＩＳ３１０２−１９７７に準拠して、オシレーションディスクレオメータ（Ｎｏ．２９２ロータスレオメータ、株式会社東洋精機製作所製）を用いて１７０℃×３０分における加硫時間（Ｔ９０及びＴ１０）を測定し、加硫速度（Ｔ９０−Ｔ１０）を算出した。加硫速度が２０分以下の値である場合を合格と評価した。【００６５】
（成形性：スコーチタイム）
上述のクロロプレンゴム組成物について、ＪＩＳ−Ｋ  ６３００−１に準拠して、１２５℃におけるムーニースコーチ試験を行って「スコーチタイムｔ５」を測定した。実際の製品使用を考慮して、「スコーチタイムｔ５」が２０分以上４０分以下である場合を合格と評価した。「スコーチタイムｔ５」とは、スコーチタイムを測定した際に、クロロプレンゴム組成物の粘度が最低粘度から５％まで上昇するまでにかかる時間（分）を表す。【００６６】
＜加硫成形体の製造及び評価＞
上述のクロロプレンゴム組成物を１７０℃×２０分の条件でプレス加硫して厚さ２ｍｍのシート状の加硫成形体を作製した。この加硫成形体について、ＪＩＳ  Ｋ６２６２に基づいて、１３０℃、７２時間における圧縮永久ひずみの評価を行った。圧縮永久ひずみが５４％以下の値である場合を合格であると評価した。評価結果を表１に示す。【００６７】
【表１】
2020095960.tif 000007
【００６８】
表１に示した結果から、実施例のクロロプレンゴム組成物を用いて加硫成形体を得た際に、圧縮永久ひずみを維持しつつ加硫速度が向上していることがわかった。当該加硫成形体は、これらの性質を有するため、生産性に優れ、自動車用ゴム部材（シール材等）、ホース（ホース材）、ゴム型物、ガスケットなどの成形品として好適に使用できる。表１に示した結果から、実施例のクロロプレンゴム組成物を用いることにより、優れた成形性が得られることもわかった。
【国際調査報告】
2020095960.tif 000012
2020095960.tif 000013